(57)【特許請求の範囲】
【請求項１】
重合装置中で静置水溶液重合を行い、内部架橋剤と、重合により吸水性樹脂となる不飽和単量体成分または不飽和単量体成分の塩とから、架橋構造を有する含水ゲル状重合体を得る過程において、
前記重合装置中の含水ゲル状重合体がピーク温度を示した後、前記含水ゲル状重合体を前記ピーク温度より少なくとも１０℃低い温度で少なくとも３０分保持し、乾燥すること、
前記内部架橋剤は、２個以上の重合性不飽和基あるいは２個以上の反応性基を有すること、ならびに、
前記不飽和単量体成分は、アニオン性不飽和単量体、ノニオン性の親水基含有不飽和単量体、およびカチオン性不飽和単量体からなる群より選択される少なくとも１種であり、前記不飽和単量体成分の塩はアニオン性不飽和単量体の塩であること、
を特徴とする吸水性樹脂の製造方法。
【請求項２】
さらに、該含水ゲル状重合体に重合開始剤を添加することを特徴とする請求項１に記載の吸水性樹脂の製造方法。
【請求項３】
前記静置水溶液重合は、重合開始剤と還元剤とを併用したレドックス系により行われることを特徴とする請求項１または２に記載の吸水性樹脂の製造方法。
【請求項４】
前記含水ゲル重合体は、前記ピーク温度を示した後に、
前記重合装置から熟成用の装置に移されて前記保持されるか、または
前記重合装置から移されずに前記保持されることを特徴とする請求項１〜３のいずれかに記載の吸水性樹脂の製造方法。
【請求項５】
前記保持の後、含水ゲル状重合体を粉砕および乾燥することを特徴とする請求項１〜４のいずれかに記載の吸水性樹脂の製造方法。
【請求項６】
前記ピーク温度は８０℃以上であることを特徴とする請求項１〜５のいずれかに記載の吸水性樹脂の製造方法。
【請求項７】
前記保持の際の相対湿度は、５０％ＲＨ以上であることを特徴とする請求項１〜６のいずれかに記載の吸水性樹脂の製造方法。
【請求項８】
前記アニオン性不飽和単量体としてアクリル酸を含むか、または
前記アニオン性不飽和単量体の塩としてアクリル酸の塩を含み、
前記不飽和単量体成分または前記不飽和単量体成分の塩の含有量は１５〜４５重量％であり、
前記内部架橋剤の含有量は、前記不飽和単量体成分または前記不飽和単量体成分の塩に対して０．００５〜３モル％であることを特徴とする請求項１〜７のいずれかに記載の吸水性樹脂の製造方法。
【請求項９】
前記静置水溶液重合を開始する際の温度は０〜３０℃であり、
前記保持されている含水ゲル状重合体の比表面積は１０ｃｍ２／ｇ以下であることを特徴とする請求項１〜８のいずれかに記載の吸水性樹脂の製造方法。
【発明の詳細な説明】
【０００１】
【発明の属する技術分野】
本発明は、重合して吸水性樹脂となる単量体成分を静置水溶液重合して吸水性樹脂を製造する方法に関する。さらに詳しくは、紙オムツや生理用ナプキン等の衛生材料に好適に用いられる吸水性樹脂の製造方法に関するものである。
【０００２】
【従来技術】
近年、紙オムツや生理用ナプキン、いわゆる失禁パッド等の衛生材料等の分野では、体液を吸収させることを目的として吸水性樹脂が幅広く利用されている。
【０００３】
上記の吸水性樹脂としては、例えば、ポリアクリル酸部分中和物架橋体、澱粉−アクリロニトリルグラフト共重合体の加水分解物、澱粉−アクリル酸グラフト共重合体の中和物、酢酸ビニル−アクリル酸エステル共重合体のケン化物、アクリロニトリル共重合体もしくはアクリルアミド共重合体の加水分解物またはこれらの架橋体、カチオン性モノマーの架橋体などが知られている。
【０００４】
これら吸水性樹脂を製造する方法として、アクリル酸またはその塩等を主成分とする親水性単量体を含む水溶液を攪拌しながら水溶液重合を行う方法が一般的に採用されている。
【０００５】
攪拌重合は、重合の進行とともに生成する含水ゲル状重合体を小塊に切断しながら重合できるため、比較的コンパクトな装置で重合熱を除去して重合ピーク温度をある程度コントロールした重合ができるという点で優れているものの、攪拌によるせん断力によって分子鎖が切断されるため、分子量が上がりにくい、架橋構造のネットワークが乱れやすい等の問題がある。これに対し、特開平３−１７４４１４号公報、特開平４−１７５３１９号公報等で提案されている、単量体水溶液を無攪拌で静置重合する方法によると、上記問題なく、吸水性樹脂を得ることができる。
【０００６】
具体的には、特開平３−１７４４１４号公報では、比較的低濃度の親水性単量体を含む水溶液を、特定の重合開始剤を用いて断熱重合し、得られた含水ゲル状重合体を細断し、塩基水溶液により中和する方法が開示されている。このような断熱重合を行うためには、その実施例に示されているように単量体水溶液の濃度を２０重量％程度とし、かつ１〜５時間の重合を行う必要があり、さらに後中和工程を必要とし、これにも相当な時間を要し、生産性が低い。また、粉体で製品を得ようとする場合、乾燥工程が必要となり、単量体水溶液の濃度が低いため、必然的に乾燥に多大なエネルギーが必要となり、生産性が低いばかりでなく、経済的な面からも工業的規模では採用し難い。また、物性的にも、単量体水溶液の濃度が低いため残存モノマーが多く残るという問題点もある。
【０００７】
特開平４−１７５３１９号公報では、比較的高濃度の親水性単量体を含む水溶液を、無攪拌（静置状態）で、かつ重合温度を２０〜７０℃に制御して定温重合する方法が開示されている。このような比較的低温で定温重合を行うためには、その実施例に示されるように単量体水溶液の厚みを８ｍｍ以下程度と薄くし、かつ４５分以上の重合時間として重合系の温度を制御する必要があり、生産性が低く工業的規模では採用し難い。
【０００８】
【発明が解決しようとする課題】
本発明の課題は、上記従来の問題点を解決し、水溶液重合において、高い生産性で、吸収倍率が高く、水可溶成分量および残存モノマー量が従来よりも低減されている優れた品質の吸水性樹脂を得ることができるような製造方法を提供することにある。
【０００９】
【課題を解決するための手段】
本願発明者等は、上記目的を達成すべく鋭意検討した結果、重合装置中で静置水溶液重合を行い、内部架橋剤と、重合により吸水性樹脂となる不飽和単量体成分または不飽和単量体成分の塩とから、架橋構造を有する含水ゲル状重合体を得る過程において、前記重合装置中の含水ゲル状重合体がピーク温度を示した後、前記含水ゲル状重合体を前記ピーク温度より少なくとも１０℃低い温度で少なくとも３０分保持し、乾燥すること、前記内部架橋剤は、２個以上の重合性不飽和基あるいは２個以上の反応性基を有すること、ならびに、前記不飽和単量体成分は、アニオン性不飽和単量体、ノニオン性の親水基含有不飽和単量体、およびカチオン性不飽和単量体からなる群より選択される少なくとも１種であり、前記不飽和単量体成分の塩はアニオン性不飽和単量体の塩であること、により、吸収倍率が高く、水可溶成分量および残存モノマー量が従来よりも低減されている吸水性樹脂を安定して得ることができることを見出した。
【００１０】
さらに、該含水ゲル状重合体に重合開始剤を添加することが好ましい。
【００１１】
また、前記静置水溶液重合は重合開始剤と還元剤とを併用したレドックス系により、行われることが好ましい、
また、前記含水ゲル重合体は、前記ピーク温度を示した後に、前記重合装置から熟成用の装置に移されて前記保持されるか、または前記重合装置から移されずに前記保持されることが好ましい。
【００１２】
また、前記保持の後、含水ゲル状重合体を粉砕および乾燥することが好ましい。
【００１３】
また、前記ピーク温度は８０℃以上であることが好ましい。
【００１４】
また、前記保持の際の相対湿度は、５０％ＲＨ以上であることが好ましい。
【００１５】
また、前記アニオン性不飽和単量体としてアクリル酸を含むか、または前記アニオン性不飽和単量体の塩としてアクリル酸の塩を含むことが好ましく、
また、前記不飽和単量体成分または前記不飽和単量体成分の塩の含有量は１５〜４５重量％であることが好ましく、
また、前記内部架橋剤の含有量は、前記不飽和単量体成分または前記不飽和単量体成分の塩に対して０．００５〜３モル％であることが好ましい。
【００１６】
また、前記静置水溶液重合を開始する際の温度は０〜３０℃であることが好ましく、
前記保持されている含水ゲル状重合体の比表面積は１０ｃｍ２／ｇ以下であることが好ましい。
【００１７】
また、前記において、単量体成分の中和率が、４０〜１００mol%であることを特徴とする方法を採用する。
【００１８】
また、前記において、重合開始剤に過硫酸塩、アゾ系反応開始剤、酸化剤および還元剤、を用いることを特徴とする方法を採用する。
【００１９】
上記の構成によれば、吸収倍率が高く、しかも水可溶成分量および残存モノマー量が従来よりも低減されている吸水性樹脂の製造方法を提供することができる。
【００２０】
【発明の実施の形態】
以下に本発明の実施の一形態について詳しく説明する。
【００２１】
本発明で用いられる重合して吸水性樹脂となる単量体成分としては、文字どおり重合により吸水性樹脂となり得るものであれば特に限定されないが、例えば、アクリル酸、メタクリル酸、マレイン酸、ビニルスルホン酸、スチレンスルホン酸、２−（メタ）アクリルアミド−２−メチルプロパンスルホン酸、２−（メタ）アクリロイルエタンスルホン酸、２−（メタ）アクリロイルプロパンスルホン酸などのアニオン性不飽和単量体およびその塩；アクリルアミド、メタクリルアミド、Ｎ−エチル（メタ）アクリルアミド、Ｎ−ｎ−プロピル（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、２−ヒドロキシプロピル（メタ）アクリレート、メトキシポリエチレングリコール（メタ）アクリレート、ポリエチレングリコールモノ（メタ）アクリレート、ビニルピリジン、Ｎ−ビニルピロリドン、Ｎ−ビニルアセトアミド、Ｎ−アクリロイルピペリジン、Ｎ−アクリロイルピロリジンなどのノニオン性の親水基含有不飽和単量体；Ｎ，Ｎ−ジメチルアミノエチル（メタ）アクリレート、Ｎ，Ｎ−ジメチルアミノエチル（メタ）アクリレート、Ｎ，Ｎ−ジメチルアミノプロピル（メタ）アクリレート、Ｎ，Ｎ−ジメチルアミノプロピル（メタ）アクリルアミドおよびそれらの四級塩等のカチオン性不飽和単量体などを挙げることができる。これらは１種または２種以上を使用することができる。
【００２２】
これらの中でアクリル酸またはその塩（例えば、ナトリウム、リチウム、カリウム、アンモニウム、アミン類等の塩）を主成分として用いることが好ましく、より好ましくはアクリル酸またはそのナトリウム塩である。アクリル酸またはその塩以外の他の単量体の使用量は通常全単量体中の０〜５０モル％未満とすることが好ましく、より好ましくは０〜３０モル％である。
【００２３】
アニオン性不飽和単量体の中和率としては、酸基の４０〜１００モル％が中和されていることが好ましい。中和率が１００モル％を超える場合にはアルカリ性が強く人体に害を及ぼすおそれがある。４０モル％未満では得られる吸水性樹脂の吸収倍率が低下する。
【００２４】
重合して吸水性樹脂となるモノマー成分の濃度は１５〜４５重量％とすることが好ましく、より好ましくは２５〜４５重量％であり、さらにより好ましくは３０〜４０重量％である。１５重量％未満の場合には、生産性が低くなることがあり、４５重量％を超えると、高分子鎖の自己架橋成分の割合が高くなり、得られる吸水性樹脂の吸収倍率が低下することがある。
【００２５】
重合に際しては、澱粉・セルロース、澱粉・セルロースの誘導体、ポリビニルアルコール、ポリアクリル酸（塩）、ポリアクリル酸（塩）架橋体等の親水性高分子や、次亜リン酸（塩）等の連鎖移動剤を添加してもよい。
【００２６】
本発明において吸水性樹脂は架橋構造を有することが好ましく、架橋剤を使用しない自己架橋型のものや、２個以上の重合性不飽和基あるいは２個以上の反応性基を有する内部架橋剤を共重合または反応させた型のものが例示できる。好ましくは親水性不飽和単量体に内部架橋剤を共重合または反応させた架橋構造を有する吸水性樹脂である。
【００２７】
これらの内部架橋剤の具体例としては、例えば、Ｎ，Ｎ‘−メチレンビス（メタ）アクリルアミド、（ポリ）エチレングリコールジ（メタ）アクリレート、（ポリ）プロピレングリコールジ（メタ）アクリレート、トリメチロールプロパントリ（メタ）アクリレート、トリメチロールプロパンジ（メタ）アクリレート、グリセリントリ（メタ）アクリレート、グリセリンアクリレートメタクリレート、エチレンオキサイド変性トリメチロールプロパントリアクリレート、ペンタエリスリトールテトラ（メタ）アクリレート、ジペンタエリスリトールヘキサ（メタ）アクリレート、トリアリルシアヌレート、トリアリルイソシアヌレート、トリアリルホスフェート、トリアリルアミン、ポリ（メタ）アリロキシアルカン、（ポリ）エチレングリコールジグリシジルエーテル、グリセロールジグリシジルエーテル、エチレングリコール、ポリエチレングリコール、プロピレングリコール、グリセリン、１，４−ブタンジオール、ペンタエリスリトール、エチレンジアミン、ポリエチレンイミン、グリシジル（メタ）アクリレートなどを挙げることができる。またはこれらの内部架橋剤は２種以上使用してもよい。
【００２８】
内部架橋剤の使用量としては前記単量体成分に対して０．００５〜３モル％が好ましく、より好ましくは０．０１〜１．５モル％である。内部架橋剤が少なすぎると、水可溶成分が多くなる傾向があり、逆に内部架橋剤量が多すぎると、吸収倍率が低下する傾向がある。
【００２９】
上記単量体成分の重合方法としては、静置水溶液重合であれば、特に限定されるものではなく、ベルト上で無攪拌で行う連続静置重合を行ってもよいし、バッチで静置重合を行ってもよいが、生産性や得られる吸水性樹脂の物性の均一さからベルト上で無攪拌で行う連続静置重合が好ましい。
【００３０】
本発明において、重合開始剤としては、過硫酸塩を用いることが好ましい。過硫酸塩以外の重合開始剤のみで重合を行った場合、残存モノマーの高いものになることがある。
【００３１】
過硫酸塩を単独で使用してもよいが、過硫酸塩以外のアゾ化合物や過酸化物、のような重合開始剤を併用してもよい。また、還元剤とともにレドックス系で行ってもよい。
【００３２】
過硫酸塩としては、過硫酸ナトリウム、過硫酸カリウム、過硫酸アンモニウム等が例示され、アゾ化合物としては、２，２'−アゾビス（Ｎ，Ｎ'−ジメチレンイソブチルアミド）ジハイドロクロライド、２，２'−アゾビス（２−アミジノプロパン）ジハイドロクロライド、２，２'−アゾビス（Ｎ，Ｎ'−ジメチレンイソブチルアミド）、４，４'−アゾビス４−シアノペンタノイックアシッド、アゾビスイソブチロニトリル等が例示され、過酸化物としては、過酸化水素、アルキルハイドロパーオキサイド類、過エステル類、ジアクリル過酸化物が例示され、還元剤としては、アルカリ金属の亜硫酸塩、アルカリ金属の重亜硫酸塩、亜硫酸アンモニウム、重亜硫酸アンモニウム、アスコルビン酸、エリトルビン酸、硫酸鉄のような鉄金属塩、糖類、アルデヒド類等が例示される。
【００３３】
これらの重合開始剤の使用量としては、前記単量体成分に対して、０．００１モル％〜２モル％の範囲が好ましく、０．０１〜０．５モル％の範囲内がより好ましい。尚、重合開始剤は、水等の溶媒に溶解または分散させればよい。
【００３４】
重合開始温度は適宜選択できるが、０〜３０℃の範囲が好ましく、より好ましくは１５〜２５℃である。重合開始温度が０℃未満では誘導期間、重合時間が長くなり、生産性が低下することがある。一方、開始温度が３０℃を超えると、モノマー濃度にもよるが、重合系の最高到達温度の制御が困難となり、最高到達温度が１００℃を超える場合があり、その結果、得られる吸水性樹脂の水可溶成分が増加する場合がある。
【００３５】
重合系の最高到達温度（以後ピーク温度）は８０℃以上にすることが好ましく、より好ましくは８０℃以上１００℃未満、さらにより好ましくは８５〜９５℃である。ピーク温度が８０℃未満では得られる吸水性樹脂の吸収倍率が小さくなることがあり、残存モノマーが多くなる場合がある。一方、ピーク重合温度が１００℃以上になると得られる吸水性樹脂の水可溶成分が増加する場合がある。
【００３６】
重合にともない重合熱が発生するため、本発明では冷却しながら重合を行う。冷却を行わない場合には重合系の温度が１００℃以上に上昇することがある。冷却しながら重合を行うとは、重合が開始してから重合系が重合熱によりピーク温度に達するまでの間、実質的に重合系よりも低い温度のもの、例えば接触面や窒素気流で重合系を冷却することである。接触面で冷却を行う場合には、接触面の温度を０〜３０℃とすることが好ましい。
【００３７】
該温度が０℃よりも低い場合にはその温度を達成するための特別な手段が必要となるため実用的でない。該温度が３０℃よりも高い場合には重合熱の除去が十分に行えない。
【００３８】
重合系の厚み（単量体成分水溶液の液高）は、特に制限はないが、１５〜５０ｍｍの範囲が好ましく、２０〜３０ｍｍの範囲がより好ましい。重合系の厚みが１５ｍｍ未満の場合には生産性が低くなることがあり、一方重合系の厚みが５０ｍｍを超えると重合系の温度の制御が困難となり、ピーク温度が高くなり、得られる吸水性樹脂の水可溶成分が増加することがある。
【００３９】
本発明は、ピーク温度を示した後、得られた含水ゲル状重合体をピーク温度より少なくとも１０℃低い温度で少なくとも３０分保持する。
【００４０】
ピーク温度を示した後、得られた含水ゲル状重合体の保持するとき（本発明では以後“熟成”という）の含水ゲル状重合体の温度（本発明では以後、“熟成ゲル温度”という）が、ピーク温度と同じまたはピーク温度以上であると水可溶成分が増加する。熟成ゲル温度は、好ましくは５０〜８０℃、より好ましくは５０〜７０℃である。
【００４１】
この時の温度は、含水ゲル状重合体の中心温度である。
【００４２】
この熟成の方法は特に制限されないが、得られた含水ゲル状重合体が上記温度範囲内になるように、加熱または冷却してもよいし、断熱・保温してもよい。また、そのときの熟成工程内の相対湿度は５０％RH以上であることが好ましく、７０％RH以上であることがより好ましい。
【００４３】
熟成時の相対湿度が５０％RH未満であると、得られる吸水性樹脂の劣化可溶分が増加する場合がある。
【００４４】
ここで、本発明における劣化可溶分とは、所定量の人工尿を吸水性樹脂に吸収させて所定倍率に膨潤させた含水ゲルを、所定条件下で、所定時間放置した後の水可溶分量である。人工尿吸液後の吸水性樹脂は、経時的に劣化し、同時に可溶分が増大するが、この増加した可溶分量が多いと吸水性樹脂の常圧下および荷重下の吸収倍率を低下したり、そのヌルつきのために著しく不快感を与える等、特に衛生材用吸水剤として好ましくない。よって、この劣化可溶分が少ないほど、尿に対するゲル安定性が高く、かつ長時間優れた性能を維持し、紙おむつ等に使用される吸水性樹脂としては最適である。尚、人工尿とは、尿素、塩化ナトリウム、硫酸マグネシウム、塩化カルシウム、およびL−アスコルビン酸を実際の尿と含有率がほぼ等しくなるように溶解させた水溶液である。また、劣化可溶分量の測定方法については、後段の実施例にて詳述する。
【００４５】
熟成時間は、好ましくは３０〜３００分、より好ましくは９０〜１８０分である。熟成時間が３０分未満では得られる吸水性樹脂の吸収倍率が低く、残存モノマーが多いものになる。熟成時間が３００分を超えるのは、生産性の面から実用的ではない。
【００４６】
熟成するときの含水ゲル状重合体の比表面積は１０cm2/g以下が好ましく、５cm2/g以下がより好ましく、１cm2/g以下がさらにより好ましい。熟成時の含水ゲル状重合体の比表面積が１０cm2/gより大きい場合は得られる吸水性樹脂の吸水倍率が低く、残存モノマーが多いものになることがある。
【００４７】
本発明で使用される重合装置としては、熟成時のゲルサイズを大きくすることが好ましい為、ベルトコンベアの下部片面から加熱および／または冷却が行えるベルトコンベアー型重合装置；プレート面からの片面から加熱および／または冷却が行える熱交換プレート式重合装置；周囲の壁から加熱および／または冷却が行える遠心薄膜型装置または円筒装置のような静置重合装置が好ましい。
【００４８】
本発明で使用される熟成装置としては、上記重合装置をそのまま使用してもよいし、新たに熟成用の装置を設けてもよい。熟成装置の例としては、装置内を密閉にしたベルトコンベア型熟成装置；装置内を温度コントロールできるベルト型熟成装置；プレート面から温度コントロールできる熱交換プレート式熟成装置；周囲の壁から加熱および／または冷却が行える遠心薄膜型熟成装置；紫外線を照射できる紫外線照射熟成装置；赤外線を照射できる赤外線照射熟成装置等を挙げることができる。
【００４９】
上記重合および熟成により得られた含水ゲル状重合体は、まず粗砕され、これをさらに粉砕し、乾燥される。その際の粗砕機としては、板状の含水ゲル状重合体を１０〜１００ｍｍ程度の大きさに砕けるものであれば特に限定されないが、例えば、回転刃と固定刃とを備える竪型切断機（ロートプレックスまたはカティングミルともいう）；互いに対向して設けられた送り速度の異なる対の螺旋状の回転刃で挟んでせん断する粉砕機等を例示できる。また、二次粉砕機としては、乾燥するため平均粒子径が１〜１０ｍｍ程度に粉砕できるものであれば特に限定されないが、例えばカッター刃を備えた縦切り型スリッター、カッター刃を備えた横切り型スリッター、回転刃を備えたカッター式の破断機、所定の口径の目皿と回転刃を備えたミートチョッパー、スクリュー型前押し出し式造粒機、スクリュー型横押し出し式造粒機等が例示できる。
【００５０】
本発明では、得られた含水ゲル状重合体に、重合開始剤を添加してもよい。
【００５１】
得られた含水ゲル状重合体に、重合開始剤を添加する時の含水ゲル状重合体は、重合後熟成前の板ゲル状の含水ゲル状重合体でも、熟成後の板ゲル状の含水ゲル状重合体でも、熟成後粗砕した後の１０〜１００ｍｍ程度の大きさの含水ゲル状重合体でも、さらに、二次粉砕した後の１〜１０ｍｍ程度に粉砕した含水ゲル状重合体でもよいが、重合開始剤の添加の容易さと得られる吸水性樹脂の物性を考えて、熟成後粗砕した後の１０〜１００ｍｍ程度の大きさの含水ゲル状重合体又は二次粉砕した後の１〜１０ｍｍ程度に粉砕した含水ゲル状重合体に重合開始剤を添加するのが好ましく、熟成後粗砕した後の１０〜１００ｍｍ程度の大きさの含水ゲル状重合体に重合開始剤を添加し、二次粉砕時に同時に重合開始剤を混合することがより好ましい。
【００５２】
含水ゲル状重合体に重合開始剤を添加する時の含水ゲル状重合体の比表面積は特に限定されないが、１０cm2/g以下が好ましく、5cm2/g以下がより好ましく、1cm2/g以下がさらにより好ましい。
【００５３】
含水ゲル状重合体に重合開始剤を添加する時の重合開始剤は、特に限定されないが、過硫酸塩を用いることが好ましい。過硫酸塩以外の重合開始剤のみ場合、残存モノマーの残存モノマーの低減効果が少なくなることがある。
【００５４】
過硫酸塩を単独で使用してもよいが、過硫酸塩以外のアゾ化合物や過酸化物のような重合開始剤を併用してもよい。また、還元剤とともにレドックス系で行ってもよい。
【００５５】
過硫酸塩としては、過硫酸ナトリウム、過硫酸カリウム、過硫酸アンモニウム等が例示され、アゾ化合物としては、２，２’−アゾビス（Ｎ，Ｎ’−ジメチレンイソブチルアミド）ジハイドロクロライド、２，２'−アゾビス（２−アミジノプロパン）ジハイドロクロライド、２，２'−アゾビス（Ｎ，Ｎ'−ジメチレンイソブチルアミド）、４，４'−アゾビス４−シアノペンタノイックアシッド、アゾビスイソブチロニトリル等が例示され、過酸化物としては、過酸化水素、アルキルハイドロパーオキサイド類、過エステル類、ジアクリル過酸化物が例示され、還元剤としては、アルカリ金属の亜硫酸塩、アルカリ金属の重亜硫酸塩、亜硫酸アンモニウム、重亜硫酸アンモニウム、アスコルビン酸、エリトルビン酸、硫酸鉄のような鉄金属塩、糖類、アルデヒド類等が例示される。
【００５６】
これらの重合開始剤の使用量としては、前記単量体成分に対して、０．００１モル％〜２モル％の範囲が好ましく、０．０１〜０．５モル％の範囲内がより好ましい。尚、重合開始剤は、水等の溶媒に溶解または分散させればよい。
【００５７】
含水ゲル状重合体に重合開始剤を添加する時の混合機は、重合開始剤を含水ゲル状重合体に均一に混合できるものであれば特に限定されないが、上記した粗砕機や二次粉砕機を用いれば、含水ゲル状重合体の粉砕と重合開始剤の添加混合が同時に行えるため好ましい。
【００５８】
粗砕機としては、例えば、回転刃と固定刃とを備える竪型切断機（ロートプレックスまたはカッティングミルともいう）；互いに対向して設けられた送り速度の異なる対の螺旋状の回転刃で挟んでせん断する粉砕機等を例示できる。また、二次粉砕機としては、例えば、カッター刃を備えた縦切り型スリッター、カッター刃を備えた横切り型スリッター、回転刃を備えたカッター式の破断機、所定の口径の目皿と回転刃を備えたミートチョッパー、スクリュー型前押し出し式造粒機、スクリュー型横押し出し式造粒機等が例示できる。
【００５９】
上記粗砕機、二次粉砕機を通した含水ゲル状重合体の乾燥には、通常の乾燥機や加熱炉を用いることができる。例えば、薄型攪拌乾燥機、回転乾燥機、円盤乾燥機、流動層乾燥機、気流乾燥機、赤外線乾燥機等が例示できる。
【００６０】
上記乾燥により得られた吸水性樹脂はそのまま粗粒状として、あるいは粉砕して粉末状として、用いられる。
【００６１】
本発明ではさらに粒子状の吸水性樹脂の表面近傍を架橋処理してもよく、これにより荷重下の吸収倍率の大きい吸水性樹脂を得ることができる。表面架橋処理には、吸水性樹脂の有する官能基、例えば酸性基と反応し得る架橋剤を用いればよく、通常該用途に用いられている公知の架橋剤が例示される。
【００６２】
表面架橋剤としては、例えば、エチレングリコール、ジエチレングリコール、プロピレングリコール、トリエチレングリコール、テトラエチレングリコール、ポリエチレングリコール、１，３−プロパンジオール、ジプロピレングリコール、２，２，４−トリメチル−１．３−ペンタジオール、ポリプロピレングリコール、グリセリン、ポリグリセリン、２−ブテン−１，４−ジオール、１，４−ブタンジオール、１．５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、オキシエチレン−オキシプロピレンブロック共重合体、ペンタエリスリトール、ソルビトール等の多価アルコール化合物；エチレングリコールジグリシジルエーテル、ポリエチレンジグリシジルエーテル、グリセロールポリグリシジルエーテル、ジグリセロールポリグリシジルエーテル、ポリグリセロールポリグリシジルエーテル、プロピレングリコールジグリシジルエーテル、ポリプロピレングリシジルエーテル、グリシドール等の多価エポキシ化合物；エチレンジアミン、ジエチレントリアミン、トリエチレンテトラミン、テトラエチレンペンタミン、ペンタエチレンヘキサミン、ポリエチレンイミン等の多価アミン化合物や、それらの無機塩ないし有機塩（例えば、アジチニウム塩）；２，４−トリレンジイソシアネート、ヘキサメチレンジイソシアネート等の多価イソシアネート化合物；１，２−エチレンビスオキサゾリン等の多価オキサゾリン化合物；１，３−ジオキソラン−２−オン、４−メチル−１，３−ジオキソラン−２−オン、４，５−ジメチル−１，３−ジオキソラン−２−オン、４，４−ジメチル−１，３−ジオキソラン−２−オン、４−エチル−１，３−ジオキソラン−２−オン、４−ヒドロキシメチル−１，３−ジオキソラン−２−オン、１，３−ジオキサン−２−オン、４−メチル−１，３−ジオキサン−２−オン、４，６−ジメチル−１，３−ジオキサン−２−オン、１，３−ジオキソパン−２−オン等のアルキレンカーボネート化合物；エピクロロヒドリン、エピブロムヒドリン、α−メチルエピクロロヒドリン等のハロエポキシ化合物、および、その多価アミン付加物（例えばハーキュレス製カイメン：登録商標）；亜鉛、カルシウム、マグネシウム、アルミニウム、鉄、ジルコニウム等の水酸化物及び塩化物等の多可金属化合物等が挙げられる。これらの中でも多価アルコール化合物、多価エポキシ化合物、多価アミン化合物やそれらの塩、アルキレンカーボネート化合物が好ましい。これらの表面架橋剤は単独で用いてもよいし、二種以上併用してもよい。
【００６３】
表面架橋剤の量としては、吸水性樹脂１００重量部に対して０．００１〜１０重量部用いるのが好ましく、０．０１〜５重量部用いるのが好ましい。
【００６４】
加熱処理には通常の乾燥機や加熱炉を用いることができる。例えば、薄型攪拌乾燥機、回転乾燥機、円盤乾燥機、流動層乾燥機、気流乾燥機、赤外線乾燥機等がある。その場合、加熱処理温度は好ましくは４０〜２５０℃、より好ましくは９０〜２３０℃、さらに好ましくは１２０〜２２０℃である。加熱処理時間としては、通常１〜１２０分が好ましく、１０〜６０分がより好ましい。
【００６５】
本発明の製造方法で得られた吸水性樹脂は酸化チタン、酸化ケイ素、活性炭、等の無機微粒子；ポリメタクリル酸メチル等の有機微粒子；パルプなどの親水性繊維；ポリエチレン繊維、ポリプロピレン繊維等の合成繊維；ポリエチレングリコール、ポリオキシエチレンシルビタンモノステアレート等の界面活性剤等をその製造工程の途中であるいは製造後に添加してもよい。
【００６６】
【実施例】
以下に実施例によりさらに詳細に本発明を説明するが、本発明はこれに限定されるものではない。
【００６７】
実施例中で「部」および「％」とは特にことわりがない限り「重量部」および「重量％」を表すものとする。
【００６８】
［吸収倍率］
吸水性樹脂Ａ(g)（約０．２ｇ）を不織布製の袋（６０ｍｍ×６０ｍｍ）に均一に入れ、人工尿（硫酸ナトリウム０．２００％、塩化カリウム０．２００％、塩化マグネシウム６水和物０．０５０％、塩化カルシウム２水和物０．０２５％、リン酸２水素アンモニウム０．０８５％、リン酸水素２アンモニウム０．０１５％、脱イオン水９９．４２５％）中に浸漬した。６０分後に袋を引き上げ、遠心分離機を用いて２５０Gにて３分間水切りを行った後、袋の重量W（ｇ）を測定した。同様の操作を吸水性樹脂を用いずに行い、そのときの袋の重量B（ｇ）を測定した。そして、得られた重量から次式にしたがって、吸水性樹脂の吸収倍率を算出した。
【００６９】
吸収倍率（ｇ／ｇ）＝（Ｗ（ｇ）−Ｂ（ｇ）−Ａ（ｇ））／Ａ（ｇ）
［水可溶成分］
吸水性樹脂Ｃ（ｇ）（約０．５ｇ）を１０００ｇの脱イオン交換水中に分散し、１６時間攪拌した後、濾紙で濾過した。次に、得られた濾液５０ｇを１００ｍｌビーカーにとり、該濾液に０．１Ｎ−水酸化ナトリウム水溶液１ｍｌ、Ｎ／２００−メチルグリコールキトサン水溶液１０ｍｌ、および０．１％トルイジンブルー水溶液４滴を加えた。次いで、上記ビーカーの溶液を、Ｎ／４００ポリビニル硫酸カリウム水溶液を用いてコロイド滴定し、溶液の色が青色から赤紫色に変化した時点を滴定の終点として滴定量Ｄ（ｍｌ）を求めた。
【００７０】
また、濾液５０ｇに代えて脱イオン水５０ｇを用いて同様の操作を行い、ブランクとして滴定量Ｅ（ｍｌ）を求めた。そして、これら滴定量と吸水性樹脂を構成するモノマーの平均分子量Ｆとから、次式にしたがって水可溶成分（重量％）量を算出した。
【００７１】
水可溶成分（重量％）＝（Ｅ（ｍｌ）−Ｄ（ｍｌ））×０．００５／Ｃ（ｇ）×Ｆ
［劣化可溶分］
人工尿（人工尿組成：尿素９５ｇ、塩化ナトリウム４０ｇ、硫酸マグネシウム５ｇ、塩化カルシウム５ｇ、L−アスコルビン酸０．２５ｇ、脱イオン水４８５５ｇ）を用いて、１００ｍｌの蓋付プラスチック容器中で、吸水性樹脂１ｇを２５倍に膨潤させ、温度３７℃で１６時間放置した。１６時間後、上記膨潤ゲルを９７５ｇの脱イオン水中に分散し、１時間攪拌した後、濾紙で１分間濾過した。次に、得られた濾液５０ｇを１００ｍｌビーカーにとり、該濾液に０．１Ｎ−水酸化ナトリウム水溶液１ｍｌ、Ｎ／２００−メチルグリコールキトサン水溶液１０ｍｌ、および、０．１％トルイジンブルー水溶液４滴を加えた。
【００７２】
次いで、上記ビーカーの溶液を、Ｎ／４００−ポリビニル硫酸カリウム水溶液を用いてコロイド滴定し、溶液の色が青色から赤紫色に変化した時点を終点として滴定量G（ｍｌ）を求めた。また、吸水性樹脂を用いないで同様の操作を行い、ブランクとして滴定量H（ｍｌ）を求めた。そして、これら滴定量GおよびHと吸水性樹脂の構成単量体の平均分子量Iとから、次式に従って劣化可溶分（重量％）を算出した。
【００７３】
劣化可溶分（重量％）＝（H−G）×０．００５×I
［残存モノマー］
脱イオン水１０００ｇに吸水性樹脂０．５ｇを加え、攪拌下で２時間抽出した後、膨潤ゲル化した吸水性樹脂を濾紙を用いて濾別し、濾液中の残存モノマー量を液体クロマトグラフィーで分析した。一方、既知濃度のモノマー標準溶液を同様に分析して得た検量線を外部標準とし、濾液の希釈倍率を考慮して、吸水性樹脂中の残存モノマー量を求めた。
【００７４】
［ゲルの比表面積］
代表ゲルを選び、これらの３軸径を測定し、それから表面積を求め、その時のゲルの重量から次式に従って、ゲルの比表面積を算出した。ゲルサイズにバラツキがある場合には１５〜２０個のゲルを測定し、平均値を出した。
【００７５】
ゲルの比表面積（cm2/g）＝ゲルの表面積（cm2）／ゲルの重量（ｇ）
実施例１
アクリル酸１０．７０部、３７重量％アクリル酸ナトリウム水溶液７０．０７部、ポリエチレングリコールジアクリレート（平均分子量４７８）０．０８部、および脱イオン水１９．１５部からなる水溶液を調整し、窒素ガスを導入し脱気した。上記水溶液１１５６ｇ／分と窒素ガスを導入し脱気した０．９８２％Ｖ−５０（和光純薬工業製アゾ系開始剤）水溶液１０ｇ／分、０．９８２％過硫酸ナトリウム水溶液１０ｇ／分、および０．０８８％Ｌ−アスコルビン酸水溶液１０ｇ／分をラインミキシングした後、更に窒素ガスを導入し脱気した０．０７０７％過酸化水素水を１０ｇ／分でラインミキシングし、窒素気流雰囲気下の可動式ベルト重合機に供給した。単量体濃度は３５重量％、水溶液の厚みは２５ｍｍであった。可動式ベルトは１４０ｍｍ／分で駆動させた。ベルトに供給後１分後に重合が開始し、反応系温度は２１℃であった。重合系は攪拌されることなく、ベルト面の温度を１０℃にして冷却された。９分後に重合系は最高到達温度の８５℃を示した。この後、３分後にベルト面の温度を７０℃にして１２分間、含水ゲル状重合体をベルト上で保持した。この含水ゲル状重合体の幅は３００ｍｍ、厚さは２３ｍｍ、温度は７３℃であった。この含水ゲル状重合体を４００ｍｍで切断し（ゲル重量２７４４ｇ、比表面積０．９９cm2/g）、その板状の含水ゲル状重合体をビニール袋に入れ、７５℃に調温した加熱装置に６０分間保持した。保持後のゲル温度は７４℃であった。（ピーク後の合計熟成時間は７５分、ピーク温度よりも１０℃低くなってからの熟成時間６０分以上）
この含水ゲル状重合体をミートチョッパーで粉砕し、１６０℃、６５分間熱風乾燥機で乾燥した。得られた乾燥物を粉砕し、吸水性樹脂（１）を得た。
【００７６】
吸水性樹脂（１）は、吸収倍率６３ｇ／ｇ、可溶成分１０％、劣化可溶分１９％および残存モノマー２３０ｐｐｍであった。
【００７７】
比較例１
アクリル酸１０．７０部、３７重量％アクリル酸ナトリウム水溶液７０．０７部、ポリエチレングリコールジアクリレート（平均分子量４７８）０．０８部、および脱イオン水１９．１５部からなる水溶液を調整し、窒素ガスを導入し脱気した。上記水溶液６６０ｇ／分と窒素ガスを導入し脱気した０．９８２％Ｖ−５０（和光純薬工業製アゾ系開始剤）水溶液５．７ｇ／分、０．９８２％過硫酸ナトリウム水溶液５．７ｇ／分、および０．０８８％Ｌ−アスコルビン酸水溶液５．７ｇ／分をラインミキシングした後、更に窒素ガスを導入し脱気した０．０７０７％過酸化水素水を５．７ｇ／分でラインミキシングし、窒素気流雰囲気下の可動式ベルト重合機に供給した。単量体濃度は３５重量％、水溶液の厚みは２５ｍｍであった。可動式ベルトは８０ｍｍ／分で駆動させた。ベルトに供給後１分後に重合が開始し、反応系温度は２１℃であった。重合系は攪拌されることなく、ベルト面の温度を１０℃にして冷却された。９分後に重合系は最高到達温度の８５℃を示した。この後、３分後にベルト面の温度を７０℃にして１２分間、含水ゲル状重合体をベルト上で保持した。この含水ゲル状重合体の幅は３００ｍｍ、厚さは２３ｍｍ、温度は７２℃であった。（ピーク後の合計熟成時間は１５分、ピーク温度よりも１０℃低くなってからの熟成時間１５分以下）この含水ゲル状重合体をミートチョッパーで粉砕し、１６０℃、６５分間熱風乾燥機で乾燥した。得られた乾燥物を粉砕し、比較用吸水性樹脂（１）を得た。
【００７８】
比較用吸水性樹脂（１）は、吸収倍率６０ｇ／ｇ、可溶成分１１％、劣化可溶分２２％および残存モノマー９５０ｐｐｍであった。
【００７９】
実施例２
アクリル酸１０．７０部、３７重量％アクリル酸ナトリウム水溶液７０．０７部、ポリエチレングリコールジアクリレート（平均分子量４７８）０．０８部、および脱イオン水１９．１５部からなる水溶液を調整し、窒素ガスを導入し脱気した。上記水溶液１１５６ｇ／分と窒素ガスを導入し脱気した０．９８２％Ｖ−５０（和光純薬工業製アゾ系開始剤）水溶液１０ｇ／分、０．９８２％過硫酸ナトリウム水溶液１０ｇ／分、および０．０８８％Ｌ−アスコルビン酸水溶液１０ｇ／分をラインミキシングした後、更に窒素ガスを導入し脱気した０．０７０７％過酸化水素水を１０ｇ／分でラインミキシングし、窒素気流雰囲気下の可動式ベルト重合機に供給した。単量体濃度は３５重量％、水溶液の厚みは２５ｍｍであった。可動式ベルトは１４０ｍｍ／分で駆動させた。ベルトに供給後１分後に重合が開始し、反応系温度は２０℃であった。重合系は攪拌されることなく、ベルト面の温度を７℃にして冷却された。１０分後に重合系は最高到達温度の８０℃を示した。この後、２分後にベルト面の温度を６０℃にして１２分間、含水ゲル状重合体をベルト上で保持した。この含水ゲル状重合体の幅は３００ｍｍ、厚さは２３ｍｍ、温度は６２℃であった。この含水ゲル状重合体を４００ｍｍで切断し（ゲル重量２７４５ｇ、比表面積０．９９cm2/g）、その板状の含水ゲル状重合体をビニール袋に入れ、６０℃に調温した加熱装置に９０分間保持した。保持後のゲル温度は６１℃であった。（ピーク後の合計熟成時間は１０４分、ピーク温度よりも１０℃低くなってからの熟成時間９０分以上）
この含水ゲル状重合体をミートチョッパーで粉砕し、１６０℃、６５分間熱風乾燥機で乾燥した。得られた乾燥物を粉砕し、吸水性樹脂（２）を得た。
【００８０】
吸水性樹脂（２）は、吸収倍率６０ｇ／ｇ、可溶成分８％、劣化可溶分１８％および残存モノマー３４０ｐｐｍであった。
【００８１】
比較例２
アクリル酸１０．７０部、３７重量％アクリル酸ナトリウム水溶液７０．０７部、ポリエチレングリコールジアクリレート（平均分子量４７８）０．０８部、および脱イオン水１９．１５部からなる水溶液を調整し、窒素ガスを導入し脱気した。上記水溶液１１５６ｇ／分と窒素ガスを導入し脱気した０．９８２％Ｖ−５０（和光純薬工業製アゾ系開始剤）水溶液１０ｇ／分、０．９８２％過硫酸ナトリウム水溶液１０ｇ／分、および０．０８８％Ｌ−アスコルビン酸水溶液１０ｇ／分をラインミキシングした後、更に窒素ガスを導入し脱気した０．０７０７％過酸化水素水を１０ｇ／分でラインミキシングし、窒素気流雰囲気下の可動式ベルト重合機に供給した。単量体濃度は３５重量％、水溶液の厚みは２５ｍｍであった。可動式ベルトは１４０ｍｍ／分で駆動させた。ベルトに供給後１分後に重合が開始し、反応系温度は２１℃であった。重合系は攪拌されることなく、ベルト面の温度を１０℃にして冷却された。９分後に重合系は最高到達温度の８５℃を示した。この後、３分後にベルト面の温度を９５℃にして１２分間、含水ゲル状重合体をベルト上で保持した。この含水ゲル状重合体の幅は３００ｍｍ、厚さは２３ｍｍ、温度は９３℃であった。この含水ゲル状重合体を４００ｍｍで切断し（ゲル重量２７４３ｇ、比表面積０．９９cm2/g）、その板状の含水ゲル状重合体をビニール袋に入れ、９５℃に調温した加熱装置に６０分間保持した。保持後のゲル温度は９３℃であった。（ピーク後の合計熟成時間７５分、ピーク温度よりも８℃以上になってからの熟成時間６０分、よってピーク温度よりも１０℃低くなってからの熟成時間１５分以下、実際上ほとんどなし）
この含水ゲル状重合体をミートチョッパーで粉砕し、１６０℃、６５分間熱風乾燥機で乾燥した。得られた乾燥物を粉砕し、比較用吸水性樹脂（２）を得た。
【００８２】
比較用吸水性樹脂（２）は、吸収倍率６０ｇ／ｇ、可溶成分１６％、劣化可溶分３７％および残存モノマー２４０ｐｐｍであった。
【００８３】
実施例３
アクリル酸１０．７０部、３７重量％アクリル酸ナトリウム水溶液７０．０７部、ポリエチレングリコールジアクリレート（平均分子量４７８）０．１０部、および脱イオン水１９．１３部からなる水溶液を調整し、窒素ガスを導入し脱気した。上記水溶液１１５６ｇ／分と窒素ガスを導入し脱気した０．９８２％Ｖ−５０（和光純薬工業製アゾ系開始剤）水溶液１０ｇ／分、０．９８２％過硫酸ナトリウム水溶液１０ｇ／分、および０．０８８％Ｌ−アスコルビン酸水溶液１０ｇ／分をラインミキシングした後、更に窒素ガスを導入し脱気した０．０７０７％過酸化水素水を１０ｇ／分でラインミキシングし、窒素気流雰囲気下の可動式ベルト重合機に供給した。単量体濃度は３５重量％、水溶液の厚みは２５ｍｍであった。可動式ベルトは１４０ｍｍ／分で駆動させた。ベルトに供給後１分後に重合が開始し、反応系温度は２２℃であった。重合系は攪拌されることなく、ベルト面の温度を１５℃にして冷却された。６分後に重合系は最高到達温度の９３℃を示した。この後、６分後にベルト面の温度を５０℃にして１２分間、含水ゲル状重合体をベルト上で保持した。この含水ゲル状重合体の幅は３００ｍｍ、厚さは２３ｍｍ、温度は６５℃であった。この含水ゲル状重合体を４００ｍｍで切断し（ゲル重量２７４４ｇ、比表面積０．９９cm2/g）、その板状の含水ゲル状重合体をビニール袋に入れ、６５℃に調温した加熱装置に１２０分間保持した。保持後のゲル温度は６５℃であった。（ピーク後の合計熟成時間は１３８分、ピーク温度よりも１０℃低くなってからの時間１２０分以上）
この含水ゲル状重合体をミートチョッパーで粉砕し、１６０℃、６５分間熱風乾燥機で乾燥した。得られた乾燥物を粉砕し、吸水性樹脂（３）を得た。
【００８４】
吸水性樹脂（３）は、吸収倍率６８ｇ／ｇ、可溶成分１４％、劣化可溶分２０％および残存モノマー２２０ｐｐｍであった。
【００８５】
比較例３
アクリル酸１０．７０部、３７重量％アクリル酸ナトリウム水溶液７０．０７部、ポリエチレングリコールジアクリレート（平均分子量４７８）０．１０部、および脱イオン水１９．１３部からなる水溶液を調整し、窒素ガスを導入し脱気した。上記水溶液１１５６ｇ／分と窒素ガスを導入し脱気した０．９８２％Ｖ−５０（和光純薬工業製アゾ系開始剤）水溶液１０ｇ／分、０．９８２％過硫酸ナトリウム水溶液１０ｇ／分、および０．０８８％Ｌ−アスコルビン酸水溶液１０ｇ／分をラインミキシングした後、更に窒素ガスを導入し脱気した０．０７０７％過酸化水素水を１０ｇ／分でラインミキシングし、窒素気流雰囲気下の可動式ベルト重合機に供給した。単量体濃度は３５重量％、水溶液の厚みは２５ｍｍであった。可動式ベルトは１４０ｍｍ／分で駆動させた。ベルトに供給後１分後に重合が開始し、反応系温度は２２℃であった。重合系は攪拌されることなく、ベルト面の温度を１５℃にして冷却された。６分後に重合系は最高到達温度の９３℃を示した。この後、６分後にベルト面の温度を８５℃にして１２分間、含水ゲル状重合体をベルト上で保持した。この含水ゲル状重合体の幅は３００ｍｍ、厚さは２３ｍｍ、温度９０℃であった。この含水ゲル状重合体を４００ｍｍで切断し（ゲル重量２７４３ｇ、比表面積０．９９cm2/g）、その板状の含水ゲル状重合体をビニール袋に入れ、９０℃に温調した加熱装置に６０分保持した。保持後のゲル温度は９０℃であった。（ピーク後の合計熟成時間は７８分、ピーク温度よりも３℃低くなってからの時間６０分以上、よってピーク温度より１０℃低くなってからの時間１８分以下、実際上ほとんどなし）この含水ゲル状重合体をミートチョッパーで粉砕し、１６０℃、６５分間熱風乾燥機で乾燥した。得られた乾燥物を粉砕し、比較用吸水性樹脂（３）を得た。
【００８６】
比較用吸水性樹脂（３）は、吸収倍率６３ｇ／ｇ、可溶成分１７％、劣化可溶分４０％および残存モノマー２２０ｐｐｍであった。
【００８７】
実施例４
実施例１において、含水ゲル状重合体をミートチョッパーで粉砕する時に過硫酸ナトリウム０．６％水溶液を０．０２g/mol（含水ゲル状重合体の固形分１ｍｏｌに対して０．０２ｇの過硫酸ナトリウムを０．６％濃度の水溶液で添加した。）均一に添加混合した以外は、実施例１と同様に行い、吸水性樹脂（４）を得た。
【００８８】
吸水性樹脂（４）は、吸収倍率６４ｇ／ｇ、可溶成分１０％、劣化可溶分１９％および残存モノマー１４０ｐｐｍであった。
【００８９】
比較例４
比較例１において、含水ゲル状重合体をミートチョッパーで粉砕する時に過硫酸ナトリウム０．６％水溶液を０．０２g/mol（含水ゲル状重合体の固形分１ｍｏｌに対して０．０２ｇの過硫酸ナトリウムを０．６％濃度の水溶液で添加した。）均一に添加混合した以外は、比較例１と同様に行い、比較用吸水性樹脂（４）を得た。
【００９０】
比較用吸水性樹脂（４）は、吸収倍率６１ｇ／ｇ、可溶成分１２％、劣化可溶分２３％および残存モノマー７４０ｐｐｍであった。
【００９１】
実施例５
アクリル酸１０．７０部、３７重量％アクリル酸ナトリウム水溶液７０．０７部、ポリエチレングリコールジアクリレート（平均分子量４７８）０．０８部、および脱イオン水１９．１５部からなる水溶液を調整し、窒素ガスを導入し脱気した。上記水溶液１１５６ｇ／分と窒素ガスを導入し脱気した０．９８２％Ｖ−５０（和光純薬工業製アゾ系開始剤）水溶液１０ｇ／分、０．９８２％過硫酸ナトリウム水溶液１０ｇ／分、および０．０８８％Ｌ−アスコルビン酸水溶液１０ｇ／分をラインミキシングした後、更に窒素ガスを導入し脱気した０．０７０７％過酸化水素水を１０ｇ／分でラインミキシングし、窒素気流雰囲気下の可動式ベルト重合機に供給した。単量体濃度は３５重量％、水溶液の厚みは２５ｍｍであった。可動式ベルトは１４０ｍｍ／分で駆動させた。ベルトに供給後１分後に重合が開始し、反応系温度は２２℃であった。重合系は攪拌されることなく、ベルト面の温度を１０℃にして冷却された。９分後に重合系は最高到達温度の８６℃を示した。この後、３分後にベルト面の温度を７０℃にして１２分間、含水ゲル状重合体をベルト上で保持した。この含水ゲル状重合体の幅は３００ｍｍ、厚さは２３ｍｍ、温度は７３℃であった。この含水ゲル状重合体を１００ｍｍ×１００ｍｍ×２３ｍｍで切断し（ゲル重量２２９ｇ、比表面積１．２８cm2/g）、その含水ゲル状重合体をビニール袋に入れ、７５℃に調温した加熱装置に６０分間保持した。保持後のゲル温度は７４℃であった。（ピーク後の合計熟成時間は７５分、ピーク温度よりも１０℃低くなってからの熟成時間６０分以上）
含水ゲル状重合体をミートチョッパーで粉砕する時に過硫酸ナトリウム０．６％水溶液を０．０２g/mol（含水ゲル状重合体の固形分１ｍｏｌに対して０．０２ｇの過硫酸ナトリウムを０．６％濃度の水溶液で添加した。）均一に添加混合しながらミートチョッパーで粉砕し、１６０℃、６５分間熱風乾燥機で乾燥した。得られた乾燥物を粉砕し、吸水性樹脂（５）を得た。
【００９２】
吸水性樹脂（５）は、吸収倍率６３ｇ／ｇ、可溶成分１０％、劣化可溶分１９％および残存モノマー１７０ｐｐｍであった。
【００９３】
【発明の効果】
本発明によると、吸収倍率が高く、水可溶成分および残存モノマーの少ない吸水性樹脂を高い生産性で得ることができる。
【００９４】
上記効果を奏することから、本発明により得られた吸水性樹脂は、衛生材料（子供用および大人用オムツ、生理用ナプキン、失禁用パッドなど）などの人体に接する用途；油中の水の分離材；その他の脱水または乾燥剤；植物や土壌などの保水材；ヘドロなどの凝固剤；電線あるいは光ファイバー用止水材；土木建築用止水材など、吸水、保水、湿潤、ゲル化を必要とする各種産業用途に有用である。